또한 , 본 발명 의 냉연 강판 은 , 상기 Si 함유 산화물 층 을 제거 하 는 것 에 더 하 여 추가 로 , 상기 질산 등 을 사용 한 강 산세 에 의해 강판 표면 에 생 성 되게 되 는 철 계 산화물 에 의한 강판 표면 의 피복 률 을 저감 시켜 , 면적 률 로 하 여 85 ％ 이하 로 저감 시킬 필요 가 있 다 . 85 ％ 를 초과 하 면 , 화성 처리 에 있 어서 의 철 의 용해 반응 이 저해 되 어 , 인산 아연 등 의 화성 결정 의 성장 이 억제 되 기 때문 이 다 . 그러나 , 저 온도 화 된 화성 처리 액 을 사용 하 는 경우 에 있 어서 , 특히 부식 이 심한 차량 의 레그 부재 와 같이 , 매우 엄격 한 도장 후 내식성 이 요구 되 는 용도 에 사용 되 는 냉연 강판 에서 는 , 85 ％ 이하 의 피복 률 로 는 불 충분 하 고 , 더욱 낮 은 40 ％ 이하 로 저감 시킬 필요 가 있 다 . 바람직 하 게 는 35 ％ 이하 이 다 .